(57)【特許請求の範囲】
【請求項１】
質量％で、Ｍｎ：１〜２％、Ｃｒ：２１〜２４％、Ｎｉ：４．５〜６．５％、Ｍｏ：２．５〜３．５％、Ｎ：０．１〜０．２％を鉄中に含有する溶接ワイヤと、質量％で、スラグ生成成分として、ＣａＦ2 ：１０〜２５％、Ａｌ2 Ｏ3 ：８〜２５％、ＺｒＯ2 ：０．５〜１６％、ＣａＯおよびＭｇＯの１種または２種の合計量：１５〜４５％、ＳｉＯ2 ：８〜２５％、ＰｂＯ：０．０２〜０．３％を含有するとともに、ＴｉＯ2 を０．２％以下に規制し、金属成分として、金属単体に換算した質量％で、Ｃｒ：３．５〜７．０％、Ｎｉ：６．０〜９．０％、ＡｌおよびＳｉの１種または２種の合計：０．７〜２．７％を含有し、かつ０．６≦Ｃｒ／Ｎｉ≦０．８を満足する焼成型フラックスとを用いて二相ステンレス鋼をサブマージアーク溶接を行うことを特徴とする二相ステンレス鋼のサブマージアーク溶接方法。
【発明の詳細な説明】
【０００１】
【発明の属する技術分野】
本発明は、二相ステンレス鋼のサブマージアーク溶接に関し、詳しくは、ＳＵＳ３２９Ｊ３Ｌ鋼等の二相ステンレス鋼をサブマージアーク溶接する際に、強度、靱性および耐孔食性などの優れた溶接金属特性が経済的に得られる二相ステンレス鋼の溶接方法に関するものである、さらに詳しくは、溶接金属の強度、じん性および耐孔食性が優れ、かつ優れた溶接作業性を有するサブマージアーク溶接方法に係わるものである。
【０００２】
【従来の技術】
近年、海水による熱交換をはじめとする海水利用技術が進み、耐海水鋼の材料として二相ステンレス鋼の開発がなされ、海水などの塩素イオンを含む環境下や各種化学プラント機器、石油・天然ガスの採掘用油井管、ケミカルタンカーの材料として使用されるようになった。二相ステンレス鋼はオーステナイト相とフェライト相がほぼ１：１の割合で形成されているステンレス鋼で、オーステナイト系ステンレス鋼の優れた機械的性質とフェライト系ステンレス鋼が有する耐応力腐食割れ性を兼ね備え、単相組織のステンレス鋼に比べ強度が高く優れた耐孔食性を持っていることを特長とする鋼板である。
【０００３】
二相ステンレス鋼板の開発と平行して溶接材料の開発もなされてきた。二相ステンレス鋼溶接金属部は熱処理を施さず溶接のままで使用されることが多く、母材と同等の性能が得られるように溶接材料は母材成分よりＣｒ，Ｎｉ等の含有率が高く設計されている。サブマージアーク溶接材料の研究開発も進められているが、二相ステンレス鋼用溶接ワイヤは多量の合金成分を含有するため加工性が非常に悪く開発が遅れ生産コストも高いという問題点がある。また、二相ステンレス鋼は多量のＮを含有しており、溶接においてＮが原因とされるスラグ焼き付きによりスラグ剥離性が劣化するという問題点もあった。
【０００４】
二相ステンレス鋼用溶接材料として、特願昭５８−２５１９０公報、特願昭６１−１１１３７０公報、特願平０７−６０５２３公報などに比較的低入熱で施工するＴＩＧ溶接等用溶接材料が開示されているが、これらは大入熱で施工するサブマージアーク溶接とは異なる技術でサブマージアーク溶接方法には適用出来ない。また、特願昭５９−１３１８４０公報にサブマージアーク溶接材料が開示されているが、この技術は溶接金属の酸素量を低減する成分系の溶接フラックスを使用し、これにほとんどの合金成分を含有する溶接ワイヤとを組み合わせ溶接金属の靭性を改善するものである。したがって前述の如く、ワイヤの加工性が非常に悪いため生産コストが高く、またＮに起因するスラグ焼き付きに付いては何ら言及されておらず、スラグ剥離性が不十分で溶接作業性にも問題点もあった。
【０００５】
一方、加工性が良好な合金成分の少ないワイヤを用い、フラックスから合金成分を添加して目標の溶接金属を得る溶接方法は、母材の希釈が大きいことや、溶接条件によりフラックス消費量が異なるため合金成分の歩留まりが不安定であり、さらに、積層溶接で添加合金成分が増加するなどの問題があるため開発されていない。このようなことから加工性が良好なワイヤと合金成分を添加したフラックスにより経済的で作業能率が良く、安定した溶接部が得られる二相ステンレス鋼用サブマージアーク溶接材料の開発が望まれている。
【０００６】
【発明が解決しようとする課題】
本発明の目的は、良好な加工性を有し経済性に優れた溶接ワイヤと、合金成分を添加したフラックスとを組み合わせ、溶接欠陥の発生がなく母材と同等の性能を有する溶接金属部が容易に得られる経済的な溶接施工を可能としたＳＵＳ３２９Ｊ３Ｌステンレス鋼用のサブマージアーク溶接方法を提供することにある。
【０００７】
【課題を解決するための手段】
本発明者らは、上記の課題を解決するため、ＳＵＳ３２９Ｊ３Ｌ相当のステンレス鋼をサブマージアーク溶接する際に用いられるワイヤとフラックスを多種試作し、さの際に得られる溶接金属特性およい作業性を鋭意検討した。
【０００８】
その結果、ワイヤの成分組成を、ＳＵＳ３２９Ｊ３Ｌ相当の、質量％で、Ｍｎ：１〜２％、Ｃｒ：２１〜２４％、Ｎｉ：４．５〜６．５％、 Ｍｏ：２．５〜３．５％、Ｎ：０．１〜０．２％とすることにより、溶接金属の加工性の劣化を少なくできる。またそのワイヤと組み合わせて用いるフラックスの成分組成を、スラグ生成成分として、ＣａＦ2 、ＣａＯまたはＭｇＯの１種または２種、Ａｌ2 Ｏ3 、ＳｉＯ2 、ＺｒＯ2 を含有し、金属成分として、Ｃｒ、Ｎｉ、ＡｌおよびＳｉのうちの１種または２種を含有し、Ｃｒ／Ｎｉを限定することにより、サブマージアーク溶接時の溶接金属中の積層高さ方向でのＣｒ、Ｎｉの増加を抑制でき、良好な性能の溶接金属が得られるるという知見を得た。また、さらに上記成分組成に、ＰｂＯを添加するとともに、ＴｉＯ2 を規制することでスラグ焼き付きを防止し溶接欠陥がない良好な溶接金属が得られることを見いだした。
【０００９】
つまり、本発明の要旨とするところは、以下の通りである。
質量％で、Ｍｎ：１〜２％、Ｃｒ：２１〜２４％、Ｎｉ：４．５〜６．５％、Ｍｏ：２．５〜３．５％、Ｎ：０．１〜０．２％を鉄中に含有する溶接ワイヤと、質量％で、スラグ生成成分として、ＣａＦ2 ：１０〜２５％、Ａｌ2 Ｏ3 ：８〜２５％、ＺｒＯ2 ：０．５〜１６％、ＣａＯおよびＭｇＯの１種または２種の合計量：１５〜４５％、ＳｉＯ2 ：８〜２５％、ＰｂＯ：０．０２〜０．３％を含有するとともに、ＴｉＯ2 を０．２％以下に規制し、金属成分として、金属単体に換算した質量％で、Ｃｒ：３．５〜７．０％、Ｎｉ：６．０〜９．０％、ＡｌおよびＳｉの１種または２種の合計：０．７〜２．７％を含有し、かつ０．６≦Ｃｒ／Ｎｉ≦０．８を満足する焼成型フラックスとを用いて二相ステンレス鋼をサブマージアーク溶接を行うことを特徴とする二相ステンレス鋼のサブマージアーク溶接方法。
【００１０】
【発明の実施の形態】
本発明者等は、前述のＳＵＳ３２９Ｊ３Ｌ成分ワイヤと組み合わせるフラックスについて、フラックスの組成、脱酸剤，合金剤の種類と添加率と溶接金属のフェライト量および溶接金属性能との関係を詳細に調査検討した。その結果、フラックス組成をＣａＦ2 −ＣａＯ（またはＭｇＯ）−Ａｌ2 Ｏ3 −ＳｉＯ2 −ＺｒＯ2 とし、金属単体に換算したＣｒを３．５〜７．０％、Ｎｉを６．０〜９．０％の範囲でＣｒ／Ｎｉを０．６〜０．８に制限すること、さらにＡｌまたはＳｉを０．７〜２．７％添加することの相乗効果により溶接金属の合金成分を安定させ、積層溶接においても合金成分の増加を抑制することが可能となった。また積層溶接において溶接金属のフェライト量を３０〜５０％に調整することが可能となり、溶接部が母材と同等の性能を得ることができるという知見と、ＴｉＯ2 を０．２％以下に制御し、ＰｂＯを添加することの相乗効果によりスラグ焼き付を防止し、良好な溶接作業性が得られるという知見も得た。
【００１１】
すなわち、図１および図２は上記フェライト量の調整の検討結果を示すグラフである。図１はＣｒ／Ｎｉ値が０．４〜１．０の範囲（０．２刻み）でのＡｌ＋Ｓｉ量と、５層目の溶接金属のフェライト量との関係を示すグラフであるが、Ｃｒ／Ｎｉ値がほぼ０．６〜０．８の範囲で、Ａｌ＋Ｓｉ量が０．７〜２．７％であればフェライト量が適正範囲の３０〜５０％になることがわかる。また、図２はＣｒ／Ｎｉを０．７一定にしたときＡｌ＋Ｓｉを種々変えて各層の溶接金属のフェライト量を示したものである。Ａｌ＋Ｓｉがほぼ０．７〜２．７％であればフェライト量が各層とも適正範囲の３０〜５０％に入ることがわかる。
【００１２】
本発明は上記の知見によってなされたものでありそれぞれの制限理由について述べる。
本発明溶接方法においてワイヤは、加工性が劣化しない範囲で二相ステンレス鋼として必要な合金成分を含有させる。すなわち、質量％でＭｎ：１〜２％、Ｃｒ：２１〜２４％、Ｎｉ：４．５〜６．５％、Ｍｏ：２．５〜３．５％、Ｎ：０．１〜０．２％を鉄中に含有させた。
【００１３】
フラックス成分の限定理由について述べる。
ＣａＦ2 は、スラグの溶融点を低下させ溶け込みを浅くしスラグの剥離性を良好にするとともにビード形状、外観を良好にする。また、スラグの塩基度を上げ、溶接金属中の酸素量を低減し靭性を改善するために不可欠な成分である。１０％未満ではその効果が不十分で、２５％を越えるとスラグの流動性が過大となりビード形状、外観が劣化する。したがってＣａＦ2 を１０〜２５％の範囲とする。
【００１４】
Ａｌ2 Ｏ3 は融点が高く、スラグの流動性を調整し、ビード形状を整えるのに有効である。この効果は特に多層盛溶接で重要であり、ビード同士のなじみが良好となり、スラグ巻き込み、アンダーカット等の欠陥の発生を防止する。８％未満では効果が少なく、２５％を越えるとスラグ巻き込みが生じやすくなる。したがってＡｌ2 Ｏ3 を８〜２５％の範囲とする。
【００１５】
ＺｒＯ2 はスラグの粘性を調整し、ビード外観を改善するのに有効であり、また、スラグを脆くし剥離性を改善するために有効である。０．５％未満では効果が不十分であり、１６％を越えると粘性が大きくなりスラグ巻き込みを発生し、ビード形状が劣化する。したがってＺｒＯ2 を０．５〜１６％の範囲とする。
【００１６】
ＣａＯおよびＭｇＯは耐火性の大きい成分であり、融点の低いＣａＦ2 を含有するフラックスの溶融特性を調整し、ビード形状を整えるのに有効である。１５％未満ではその効果が不十分で、４５％を越えるとフラックスが溶け難くビード表面が平滑さを失い、またアンダーカット等の溶接欠陥が発生する。したがってＣａＯまたはＭｇＯの１種または２種の合計量を１５〜４５％の範囲とする。
【００１７】
ＳｉＯ2 はスラグの粘性を調整し、ビード外観を改善するのに有効であるが、８％未満では効果が少なく、２５％を越えると粘性が大きくなりスラグ巻き込みが発生する。したがってＳｉＯ2 を８〜２５％の範囲とする。
【００１８】
ＰｂＯはスラグの焼き付けを防止し、スラグを脆くして剥離性を改善するために有効である。０．０２％未満では効果が不十分であり、０．３％を超えるとビード形状が劣化する。したがってＰｂＯを０．０２〜０．３％の範囲とする。
【００１９】
ＴｉＯ2 はスラグの焼き付きを助長しスラグ剥離性を非常に劣化させるが０．２％以下にすることでスラグ焼き付きは防止できる。したがってＴｉＯ2 を０．２％以下に制限する。
【００２０】
ＣｒおよびＮｉは溶接金属組成を二相組織とし二相鋼溶接金属として基本的な性能を確保するためフラックスに添加して溶接ワイヤからの分と合わせて溶接金属成分になるようにする。フラックス中のＣｒが３．５％未満では溶接金属のＣｒが不足し、強度の劣化やフェライト量不足により溶接金属の耐孔食性および靭性が劣化する。一方７％を超えると溶接金属のＣｒが増加し積層溶接においてフェライト量が増加し溶接金属の靭性が劣化する。したがって、フラックス中のＣｒを３．５〜７．０％の範囲とする。
【００２１】
また、フラックス中のＮｉが６．０％未満であると溶接金属のＮｉが不足し基本的な耐食性が劣化し、一方９．０％を超えると溶接金属のＮｉが増加し積層溶接においてフェライトが不足し靭性が劣化する。したがって、フラックス中のＮｉを６．０〜９．０％の範囲とする。
【００２２】
また、ＣｒおよびＮｉの適正添加率内におけるＣｒ／Ｎｉは溶接金属のフェライト量のバランスをとるために重要であり、Ｃｒ／Ｎｉが０．６未満ではフェライト量が減少し溶接金属の耐孔食性および靭性が劣化する。一方Ｃｒ／Ｎｉが０．８を超えると逆にフェライト量が増加し溶接金属の靭性が劣化する。したがってＣｒ／Ｎｉを０．６〜０．８に制限する。
【００２３】
ＡｌおよびＳｉの１種または２種を本組成フラックスに添加することも本発明の重要な要件であり、本発明のＣｒおよびＮｉの添加率とＣｒ／Ｎｉ比との相乗効果により溶接金属を二相組織とし基本的な性能を確保するため添加する。ＡｌおよびＳｉの合計が０．７％未満ではフェライト量の不足により溶接金属の耐孔食性および靭性が劣化し、２．７％を超えると積層によりフェライト量が増加して溶接金属の靭性が劣化する。したがってＡｌおよびＳｉの１種または２種の合計を０．７〜２．７％の範囲とする。
【００２４】
原料は、単成分のものだけでなく上記成分を含有する化合物、鉱石あるいは溶融型フラックス等で添加することができる。たとえばＣａＦ2 として蛍石、溶融型フラックス等、ＣａＯとして石灰石、珪灰石、溶融型フラックス等、ＭｇＯとしてマグネシアクリンカー、溶融型フラックス等、Ａｌ2 Ｏ3 として溶融型フラックス等、ＳｉＯ2 として珪砂、珪灰石、珪酸ソーダ等、ＺｒＯ2 としてジルコンサンド、酸化ジルコン等、Ａｌとして金属Ａｌ、Ｆｅ−Ａｌ等、ＳｉとしてＦｅ―Ｓｉ等を原料に使用できる。また前記必須成分のほかに、粘結材等の鉱石や成分を調整するための金属粉等を配合することができる。
【００２５】
二相ステンレス鋼溶接部の性能を非破壊で確認する方法としてフェライト量の管理は重要である。フェライトスコープ等の機器による溶接金属のフェライト量測定値と溶接金属性能を調査した結果、フェライト量が３０％未満では耐孔食性が劣化し、５０％を超えると靭性と耐孔食性が劣化する。従って機器測定による溶接金属のフェライト量を３０〜５０％に管理することが必要である。
【００２６】
【実施例】
以下に本発明溶接方法の効果を実施例により説明する。
実験に供したワイヤの組成を表１に示す。ワイヤは溶解、鍛造、圧延および線引きにより３．２ｍｍ径にした。
【００２７】
【表１】
0004672177.tif 000002
【００２８】
実験に供したボンドフラックスは通常のフラックスの原料として用いられる鉱石粉、複合化合物等を混合、撹拌後、水ガラスを用いて造粒し、４００℃で約２時間焼成して作成した。フラックスの組成を表２、表３に示すが、Ｆ１〜Ｆ７は本発明例として用いたフラックス、Ｆ８〜Ｆ２２は比較例として用いたものである。
【００２９】
【表２】
0004672177.tif 000003
【００３０】
【表３】
0004672177.tif 000004
【００３１】
表１のワイヤと表２、表３のフラックスとを組み合わせ、表４に示す鋼板を用い表５に示す溶接条件で、図３に示す開先形状および積層要領により約１ｍの溶接長でサブマージアーク溶接を実施した。表６および表７にワイヤとフラックスとの組み合わせおよびその試験結果を示す。
【００３２】
【表４】
0004672177.tif 000005
【００３３】
【表５】
0004672177.tif 000006
【００３４】
【表６】
0004672177.tif 000007
【００３５】
【表７】
0004672177.tif 000008
【００３６】
溶接作業性試験については各パスの溶接後に判定を行った。溶接終了後、Ｘ線透過試験（ＪＩＳ  Ｚ３１０６）、引張試験（ＪＩＳ  Ｚ３１２１、１号試験片）、衝撃試験（ＪＩＳ  Ｚ３１２８、４号試験片）、孔食試験（ＪＩＳ  Ｇ０５７８）を行い溶接金属性能を調査した。衝撃試験は試験温度が０℃で行い、孔食試験は５０℃×２４ｈｒで行った。溶接金属のフェライト量は断面マクロ組織試験片を作成しフェライトスコープによりマクロ試験片の板厚中央部および最終パスを測定した。
【００３７】
本発明例のＮｏ．１〜Ｎｏ．１１は優れた溶接作業性、溶接金属が得られたが、Ｎｏ．１２はフラックス中のＴｉＯ2 が過多でスラグ剥離性が悪く、Ｃｒが過多のため溶接金属のフェライト量が過多となり靭性と耐孔食性が劣化した。
【００３８】
Ｎｏ．１３はフラックス中のＣａＦ2 が過多のため溶接続行が不可能であった。
Ｎｏ．１４はフラックス中のＣａＯとＭｇＯの和が過多のためアンダーカットが発生した。
【００３９】
Ｎｏ．１５はフラックス中のＡｌおよびＳｉの和が不足していたため、溶接金属のフェライト量が不足し耐孔食性が劣化し、強度も劣化した。
Ｎｏ．１６はフラックス中のＡｌ2 Ｏ3 が過多のため溶接続行が不可能であった。
【００４０】
Ｎｏ．１７はフラックス中のＡｌおよびＳｉの和が過多のため溶接金属のフェライト量が過多となり靭性と耐孔食性が劣化した。
Ｎｏ．１８はフラックス中のＣｒが不足し、Ｃｒ／Ｎｉの比が満足しないため、溶接金属のフェライト量が不足し耐孔食性と強度が劣化した。また、ＰｂＯ不足のためスラグ剥離性も化した。
【００４１】
Ｎｏ．１９はフラックス中のＣａＯとＭｇＯとの和が不足していたため、溶接続行が不可能であった。
Ｎｏ．２０はフラックス中のＮｉが不足のため、溶接金属のフェライト量が過多となり靭性と耐孔食性が劣化し、ＰｂＯ過多のためビード形状が凸となり劣化した。
【００４２】
Ｎｏ．２１はフラックス中のＳｉＯ2 が過多でスラグ巻き込みが発生しＸ線性能が劣化し溶接金属の強度が劣化した。
Ｎｏ．２２はフラックス中のＳｉＯ2 が不足のためビード外観が劣化した。
Ｎｏ．２３はフラックス中のＣａＦ2 が不足のため、ビード外観が劣化し、溶接金属の靭性も劣化した。
【００４３】
Ｎｏ．２４はフラックス中のＡｌ2 Ｏ3 が不足しビードのなじみが悪くアンダーカットも発生し、Ｎｉが過多のため溶接金属のフェライト量が不足し耐孔食性と靭性が劣化した。
Ｎｏ．２５はフラックス中のＺｒＯ2 が不足のため、スラグが固く剥離性が劣化した。
【００４４】
Ｎｏ．２６はフラックス中のＺｒＯ2 が過多のため、ビードが凸形状となり、スラグ巻き込みによりＸ線性能と溶接金属の強度が劣化した。
Ｎｏ．２７はフラックス中のＴｉＯ2 が過多でスラグ剥離性が悪く、Ｃｒが過多のため溶接金属のフェライト量が過多となり靭性と耐孔食性が劣化した。
【００４５】
Ｎｏ．２８はフラックス中のＡｌまたはＳｉの和が不足していたため、溶接金属のフェライト量が不足し耐孔食性と強度も劣化した。
Ｎｏ．２９はフラックス中のＮｉが不足のため、溶接金属のフェライト量が過多となり靭性と耐孔食性が劣化し、ＰｂＯが過多のため凸形状ビードとなり劣化した。
【００４６】
【発明の効果】
以上述べたごとく、本発明は二相ステンレス鋼のサブマージアーク溶接において強度、靭性等の機械的性質が優れ、良好な耐孔食性を有する溶接金属が得られるとともに、スラグ焼き付きや溶接欠陥がない優れた溶接作業性を有する溶接方法である。ＳＵＳ３２９Ｊ３Ｌ鋼のサブマージアーク溶接を本発明方法で行えば、信頼性のある溶接継手部が経済的に得られ、溶接効率も大幅に向上できるものである。
【図面の簡単な説明】
【図１】積層溶接における５層目の溶接金属のフェライト量とフラックス中のＡｌ＋Ｓｉ量の和およびＣｒ／Ｎｉとの関係を示したグラフ
【図２】積層溶接における各溶接金属のフェライト量とフラックス中のＡｌ＋Ｓｉ量の和との関係を示したグラフ
【図３】実施例において用いた開先形状および積層要領を示す図
【図１】
0004672177.tif 000009
【図２】
0004672177.tif 000010
【図３】
0004672177.tif 000011